(57)【要約】【課題】従来よりも優れたサイクル特性やエネルギー効率などを発揮できる新規なリチウム空気二次電池を提供すること。【解決手段】  本発明のリチウム空気二次電池は、金属共連続多孔体を含む空気極と、金属リチウム又はリチウム含有物質を含む負極と、前記空気極と前記負極に接する有機電解液とを含み、前記金属共連続多孔体は、少なくとも銅（Ｃｕ）を含有し、ナノポーラスである三次元網目構造を有するものであることを特徴とする。これによって、充放電の電圧差が小さく、かつ充放電サイクルを繰り返しても放電容量の低下を抑えることができ、従来よりも優れたサイクル特性及びエネルギー効率等が実現できる。【選択図】図１
2015230800.tif 000002
【特許請求の範囲】
【請求項１】
金属共連続多孔体を含む空気極と、
金属リチウム又はリチウム含有物質を含む負極と、
前記空気極と前記負極に接する有機電解液とを含み、
前記金属共連続多孔体は、少なくとも銅（Ｃｕ）を含有し、ナノポーラスである三次元網目構造を有するものであることを特徴とするリチウム空気二次電池。
【請求項２】
前記金属共連続多孔体は、５％以上６０％以下のニッケル（Ｎｉ）を更に含むことを特徴とする請求項１に記載のリチウム空気二次電池。
【請求項３】
前記金属共連続多孔体は、更に金（Ａｕ）により表面修飾されていることを特徴とする請求項１又は２に記載のリチウム空気二次電池。
【発明の詳細な説明】
【技術分野】
【０００１】
本発明はリチウム空気二次電池に関する。特に本発明は、鉛蓄電池やリチウムイオン電池などの従来の二次電池よりも小型軽量で、かつ遙かに大きい放電容量を実現できるリチウム空気二次電池に関する。
【背景技術】
【０００２】
正極活物質として空気中の酸素を用いるリチウム空気二次電池は、電池外部から常に酸素が供給され、電池内に大量の負極活物質である金属リチウムを充填することができる。このため、電池の単位体積当たりの放電容量の値を非常に大きくできることが報告されている。
【０００３】
これまでに非特許文献１に報告されているように、カーボンを主体とする正極であるガス拡散型空気極に種々の触媒を添加して、放電容量、サイクル特性などの電池性能を改善することが試みられている。
【０００４】
非特許文献１では、カーボンを主体とする前記正極について、カーボン単体と９種類の触媒を検討し、空気極に含まれるカーボンの重量当たりで１０００〜３０００ｍＡｈ／ｇの非常に大きな放電容量が得られている。しかしながら、充放電を繰り返すと、著しい放電容量の低下が起こる。例えば、カーボン単体の場合、２サイクルで容量維持率が約１０％となり、著しい容量の減少が見られる。また、触媒を担持した場合でも、例えば、Ｃｏ３Ｏ４の場合、１０サイクルで容量維持率が約６５％となる。このように、非特許文献１のリチウム空気二次電池では著しい容量の減少が見られ、二次電池としての十分な特性は得られていない。また、ほとんどの場合で平均放電電圧は２．５Ｖ程度であり、一方、充電電圧は４．０〜４．５Ｖを示し、最も低いものでも３．９Ｖ程度である。このため、非特許文献１のリチウム空気二次電池は充放電のエネルギー効率は低い。
【０００５】
カーボンを用いず、金属多孔体を主体とする正極（空気極）に関する開示が、非特許文献２にある。非特許文献２では、金属多孔体として金（Ａｕ）を検討しており、１００サイクルで容量維持率が９５％以上である、非常に優れたサイクル性能を有するリチウム空気二次電池が報告されている。また、このリチウム空気二次電池の平均放電電圧は２．６Ｖ程度であり、充電電圧は３．５Ｖ程度である。このため、充放電に関しても高いエネルギー効率が得られている。しかしながら、正極が全て質量密度の高い金（Ａｕ）で構成されているため、重量あたりの放電容量が３００ｍＡｈ／ｇ程度しか得られていない。加えて、貴金属である金（Ａｕ）を使用するため、材料費の上昇などの問題が生じる。
【先行技術文献】
【非特許文献】
【０００６】
【非特許文献１】Aurelie Debart, et al., Journal of Power Sources, Vol. 174, pp. 1177 (2007).
【非特許文献２】Zhangquan Peng, et al., Science, Vol. 337, pp. 563 (2012).
【発明の概要】
【発明が解決しようとする課題】
【０００７】
本発明は、リチウム空気二次電池を、高容量二次電池として作動させ、かつ充電及び放電反応に高活性な空気極を用いることによって、充放電サイクルを繰り返しても放電容量の低下が小さいリチウム空気二次電池を提供することを目的とする。
【課題を解決するための手段】
【０００８】
上記課題を解決するための本発明のリチウム空気二次電池は、
金属共連続多孔体を含む空気極と、
金属リチウム又はリチウム含有物質を含む負極と、
前記空気極と前記負極に接する有機電解液とを含み、
前記金属共連続多孔体は、少なくとも銅（Ｃｕ）を含有し、ナノポーラスである三次元網目構造を有するものであることを特徴とする。
【０００９】
前記金属共連続多孔体は、５％以上６０％以下のニッケル（Ｎｉ）を更に含んでいてもよい。
【００１０】
前記金属共連続多孔体は、更に金（Ａｕ）により表面修飾されていてもよい。
【発明の効果】
【００１１】
本発明のリチウム空気二次電池は、容量、サイクル性能などの電池特性を大幅に改善することができる。また、前記銅（Ｃｕ）を含有する金属共連続多孔体に、所定量のニッケル（Ｎｉ）を更に含有させることにより、前記金属共連続多孔体の耐腐食性が向上し、サイクル性能を改善することができる。また、これらの金属共連続多孔体が金（Ａｕ）により表面修飾されることにより、空気極の活性が向上し、大きな放電容量を得ることができる。
【００１２】
また、本発明のリチウム空気二次電池は、金属共連続多孔体［銅（Ｃｕ）］を含む空気極であるため、従来よりも優れたサイクル特性、エネルギー効率などを実現することができる。具体的には、充放電の電圧差が小さく、かつ充放電サイクルを繰り返しても放電容量の低下を抑えることができる。
【００１３】
また、金属共連続多孔体［銅（Ｃｕ）］を含む空気極を用いることにより、リチウム空気二次電池の効率を高めることができる。
【図面の簡単な説明】
【００１４】
【図１】本発明に係るリチウム空気二次電池１００の基本的な構成を示す図である。
【図２】本実施例で使用したリチウム空気二次電池セルの構造を示す断面図である。
【図３】実施例１に係るリチウム空気二次電池セル２００の充放電曲線を示す図である。
【図４】実施例１、２、３、４及び５、並びに比較例１、２及び３に係るリチウム空気二次電池の放電容量のサイクル依存性を示す図である。
【発明を実施するための形態】
【００１５】
以下に、適宜図面を参照しつつ、本発明に係るリチウム空気二次電池の一実施形態について詳細に説明する。
【００１６】
［リチウム空気二次電池の構成］
本発明に係るリチウム空気二次電池の基本的構造を図１に示す。本発明のリチウム空気二次電池１００は、図１に示されるように、空気極（正極）１、負極２及び電解質３を少なくとも含む。
【００１７】
より具体的には、前記空気極１は、金属を構成要素に含むことができる。負極２は金属リチウム又はリチウムイオンを放出及び吸収することができるリチウム含有合金などの物質を構成要素とすることができる。また、これらの空気極と負極との間に電解質３が配置されうる。
【００１８】
以下に上記の各構成要素について説明する。なお、本明細書において、電解液とは、電解質が液体形態である場合をいう。
【００１９】
（Ｉ）空気極（正極）
（Ｉ−１）空気極（正極）の材料
本発明では、前記空気極は、金属を含むことができる。本発明の空気極は、金属が共連続多孔構造を有する金属共連続多孔体であることが好ましい。
【００２０】
本発明のリチウム空気二次電池では、空気極の金属として銅（Ｃｕ）を含む。特に、前記空気極は、酸素還元（放電）及び酸素発生（充電）の両反応に対して高活性な金属として銅（Ｃｕ）を含有する金属共連続多孔体を含むことが好ましい。このような金属共連続多孔体を含むことで、本発明のリチウム空気二次電池は、二次電池としての性能を高めることができる。
【００２１】
本発明のリチウム空気二次電池の空気極では、電解質／電極／ガス（酸素）の三相界面サイトにおいて、電極反応が進行する。即ち、例えば、電解質に有機電解液（固体電解質に有機電解液を含浸したものを含む）を用いた場合、空気極中に有機電解液が浸透し、同時に大気中の酸素ガスが供給され、電解液−電極−ガス（酸素）が共存する三相界面サイトが形成される。前記金属共連続多孔体が高活性であれば、酸素還元（放電）及び酸素発生（充電）がスムーズに進行し、電池性能は大きく向上することになる。
【００２２】
空気極での反応は次のように表すことができる。
２Ｌｉ＋＋（１／２）Ｏ２＋２ｅ−  →  Ｌｉ２Ｏ        （１）
２Ｌｉ＋＋Ｏ２＋２ｅ−  →  Ｌｉ２Ｏ２                （２）
【００２３】
上式中のリチウムイオン（Ｌｉ＋）は、負極から電気化学的酸化により電解質中に溶解し、この電解質中を空気極表面まで移動してきたものである。また、酸素（Ｏ２）は、大気（空気）中から空気極内部に取り込まれたものである。なお、図１には、負極から溶解する材料（Ｌｉ＋）、空気極で析出する材料（Ｌｉ２Ｏ）、及び空気（Ｏ２）を構成要素と共に示した。
【００２４】
本発明では、銅（Ｃｕ）を含有する金属共連続多孔体を空気極で使用することによって、上述した三相界面サイトが効率よく形成され、前記電極が高活性であれば、酸素還元（放電）及び酸素発生（充電）がスムーズに進行して電池性能が大きく向上する。
【００２５】
空気極（正極）１の電極となる金属多孔体、特に銅（Ｃｕ）を含有する金属共連続多孔体は、作製条件によっては、微細な開気孔が存在する。
【００２６】
このような銅（Ｃｕ）を含有する金属共連続多孔体は、正極活物質である酸素との相互作用が強いため、多くの酸素種を表面上に吸着することができる。
【００２７】
このような状態が式（１）及び（２）の中間反応体となり、酸素還元反応が容易に進むようになる。また、式（１）及び（２）の逆反応である充電反応についても、前記正極は活性を有しており、電池の充電、つまり、空気極上での酸素発生反応も効率よく進行する。このように、銅（Ｃｕ）を含有する金属共連続多孔体は高活性電極として機能する。
【００２８】
本発明の一実施形態では、本発明のリチウム空気二次電池の空気極として、銅（Ｃｕ）を含有する金属共多孔体は、銅金属単体からなる金属共連続多孔体［以下、銅（Ｃｕ）共連続多孔体単相とも称する］を空気極（正極）として使用する。
【００２９】
本発明の別の実施形態では、本発明のリチウム空気二次電池の空気極として、上記の銅（Ｃｕ）共連続多孔体単相に加え、銅（Ｃｕ）共連続多孔体単相にニッケル（Ｎｉ）を更に含有した金属共連続多孔体［以下、本明細書において、銅（Ｃｕ）−ニッケル（Ｎｉ）共連続多孔体とも称する。］を用いることができる。
【００３０】
銅（Ｃｕ）−ニッケル（Ｎｉ）共連続多孔体は、銅（Ｃｕ）にニッケル（Ｎｉ）を含有させることで、金属共連続多孔体表面に不動態膜を形成し、耐腐食性を向上することができる。このような、銅（Ｃｕ）−ニッケル（Ｎｉ）共連続多孔体は、本発明のリチウム空気二次電池の空気極として用いた場合、高いサイクル性能を示す。
【００３１】
銅（Ｃｕ）−ニッケル（Ｎｉ）共連続多孔体における各金属の割合は、この金属共連続多孔体の全重量を基準としては、５重量％以上６０重量％以下のニッケル（Ｎｉ）及び残量の銅（Ｃｕ）であることが好ましい。
【００３２】
本発明の更に別の実施形態では、本発明のリチウム空気二次電池の空気極として、上記銅（Ｃｕ）共連続多孔体単相、又は、銅（Ｃｕ）−ニッケル（Ｎｉ）共連続多孔体に、金（Ａｕ）を表面修飾した金属共連続多孔体を用いることができる。このような金（Ａｕ）を表面修飾した金属共連続多孔体は、銅（Ｃｕ）よりさらに高活性である金（Ａｕ）により表面が修飾されているため、電極の活性を更に高めることが可能である。従って、これを本発明の空気極として用いた場合、更に優れた電池性能を得ることができる。
【００３３】
本発明において、金（Ａｕ）は、上記の連続多孔体の表面に１〜１０ｎｍ、好ましくは２〜５ｎｍの膜厚で上記金属共連続多孔体に堆積される。
【００３４】
本明細書において、「金属共連続多孔体」は、金属が共連続多孔構造を有する共連続多孔体をいう。具体的には、銅（Ｃｕ）を含有する金属共連続多孔体、例えば上記銅（Ｃｕ）共連続多孔体単相、銅（Ｃｕ）−ニッケル（Ｎｉ）共連続多孔体、及びこれらに金（Ａｕ）の表面処理を施した金属共連続多孔体が含まれる。本発明では、金属共連続多孔体は、金属が連続した貫通孔（孔）を有し、ナノポーラスである三次元網目構造を有する。
【００３５】
（Ｉ−２）空気極の調製
本発明で空気極として使用される金属共連続多孔体、特に銅（Ｃｕ）を含有する金属共連続多孔体は、以下のように調製することができる。
【００３６】
銅（Ｃｕ）を含有する金属共連続多孔体は、焼結法やデアロイング法などの公知の方法を用いて調製できる。例えば、焼結法は、銅（Ｃｕ）を含有する金属微粉末を７００℃以下で焼結させる手順を用いることができる。また、デアロイング法は、例えば、銅（Ｃｕ）よりも電気化学的に卑な金属を含む銅合金を酸性溶液に浸漬し、合金中の卑な金属を溶出するというような手順を含む。より具体的には、銅（Ｃｕ）共連続多孔体単相の場合、市販の銅マンガンシートを硫酸アンモニウム等の水溶液に１〜８時間浸漬し、洗浄後乾燥することで、当該金属共連続多孔体シートを得ることができる。必要に応じて、得られたシートを所定形状（例えば円形）に切り抜くことで、空気極を製造することができる。
【００３７】
別の具体的な例として、銅（Ｃｕ）−ニッケル（Ｎｉ）共連続多孔体も、銅（Ｃｕ）共連続多孔体単相と同様の方法で調製することができる。具体的には、例えば、銅マンガンシートを、ニッケル銅マンガンシートに置きかえればよい。
【００３８】
本発明のリチウム空気二次電池では、電池の効率を上げるために、電極反応を引き起こす反応部位（上記の電解質／電極／空気（酸素）の三相界面サイト）がより多く存在することが望ましい。このような観点から、本発明では、上述の三相界面サイトが電極表面に多量に存在することが重要であり、使用する金属共連続多孔体は比表面積が高いことが望ましい。本発明では、金属共連続多孔体は、例えば平均孔径が１μｍ以下で、比表面積が３０ｍ２／ｇ以上であることが好適である。このため、本発明では、金属共連続多孔体は、酸性溶液などで合金の電気化学的に卑な金属を溶出するデアロイング法を用いることが望ましい。
【００３９】
ここで、平均孔径は、金属共連続多孔体を走査型電子顕微鏡（ＳＥＭ）等で拡大し、１０μｍ四方（１０μｍ×１０μｍ）あたりの気孔数、及び気孔の直径を計測して、下式により平均値を求めた値である。
【００４０】
平均孔径＝全気孔の直径の合計／気孔数
【００４１】
また、ここで比表面積は、Ｎ２吸着によるＢＥＴ法により求めた比表面積であると定義する。
【００４２】
金（Ａｕ）で表面が修飾された金属共連続多孔体は、デアロイング法で得られた金属共連続多孔体シートを金（Ａｕ）イオン溶液に浸漬することで得ることができる。具体的には、例えば、テトラクロロ金（ＩＩＩ）酸（ＨＡｕＣｌ４）水溶液のような金イオン溶液にポリビニルピロリドン（ＰＶＰ）を溶かした混合液を調製し、この混合液に、デアロイング法で調製した銅（Ｃｕ）−ニッケル（Ｎｉ）共連続多孔体を１０〜６０分間浸漬し、その後洗浄することで、金（Ａｕ）で表面修飾された金属共連続多孔体シートを作製することができる。必要に応じて、得られたシートを所定形状（例えば円形）に切り抜くことで、空気極を製造することができる。本発明のリチウム空気二次電池の空気極を作製することにより、銅（Ｃｕ）共連続多孔体からなる空気極の効果を高めることができる。
【００４３】
空気極は、これを構成する電極の片面は大気に曝され、もう一方の面は電解液と接する。
【００４４】
（ＩＩ）負極
本発明のリチウム空気二次電池は、負極に負極活物質を含む。この負極活物質は、リチウム二次電池の負極材料として用いることができる材料であれば特に制限されない。例えば、金属リチウムを挙げることができる。或いは、リチウム含有物質として、リチウムイオンを放出及び吸蔵することができる物質である、リチウムと、シリコン又はスズとの合金、或いはＬｉ２．６Ｃｏ０．４Ｎなどのリチウム窒化物を例として挙げることができる。
【００４５】
なお、上記のシリコン又はスズの合金を負極として用いる場合、負極を合成する時にリチウムを含まないシリコン又はスズなどを用いることもできる。しかし、この場合には、空気電池の作製に先立って、化学的手法又は電気化学的手法（例えば、電気化学セルを組んで、リチウムとシリコン又はスズとの合金化を行う方法）によって、シリコン又はスズが、リチウムを含む状態にあるように処理しておく必要がある。具体的には、作用極にシリコン又はスズを含み、対極にリチウムを用い、有機電解液中で還元電流を流すことによって合金化を行う等の処理をしておくことが好ましい。
【００４６】
本発明のリチウム空気二次電池の負極は、公知の方法で形成することができる。例えば、リチウム金属を負極とする場合には、複数枚の金属リチウム箔を重ねて所定の形状に成形することで、負極を作製すればよい。
【００４７】
ここで、放電時の負極（金属リチウム）の反応は以下のように表すことができる。
【００４８】
（放電反応）
Ｌｉ→Ｌｉ＋＋ｅ−        （３）
【００４９】
なお、充電時の負極においては、式（３）の逆反応であるリチウムの析出反応が起こる。
【００５０】
（ＩＩＩ）電解質
本発明のリチウム空気二次電池は電解質を含む。この電解質は、空気極（正極）及び負極間でリチウムイオンの移動が可能なものであればよい。本発明では、リチウムイオンを含む金属塩を適切な非水溶媒に溶解した有機電解液を使用することができる。具体的には、溶質の金属塩には、六フッ化リン酸リチウム（ＬｉＰＦ６）、過塩素酸リチウム（ＬｉＣｌＯ４）、リチウムビストリフルオロメタンスルホニルイミド（ＬｉＴＦＳＩ）［（ＣＦ３ＳＯ２）２ＮＬｉ］などを挙げることができる。また、溶媒は、例えば、炭酸ジメチル（ＤＭＣ）、炭酸メチルエチル（ＭＥＣ）、炭酸メチルプロピル（ＭＰＣ）、炭酸メチルイソプロピル（ＭＩＰＣ）、炭酸メチルブチル（ＭＢＣ）、炭酸ジエチル（ＤＥＣ）、炭酸エチルプロピル（ＥＰＣ）、炭酸エチルイソプロピル（ＥＩＰＣ）、炭酸エチルブチル（ＥＢＣ）、炭酸ジプロピル（ＤＰＣ）、炭酸ジイソプロピル（ＤＩＰＣ）、炭酸ジブチル（ＤＢＣ）、炭酸エチレン（ＥＣ）、炭酸プロピレン（ＰＣ）、炭酸１，２−ブチレン（１，２−ＢＣ）などの炭酸エステル系溶媒、１，２−ジメトキシエタン（ＤＭＥ）、テトラエチレングリコールジメチルエーテル（ＴＥＧＤＭＥ）などのエーテル系溶媒、γ−ブチロタクトン（ＧＢＬ）などのラクトン系溶媒、又は、ジメチルスルホキシド（ＤＭＳＯ）などのスルホキシド系溶媒を挙げることができる。更に、これらの中から二種類以上を混合した溶媒を使用することもできる。
【００５１】
本発明のリチウム空気二次電池の他の電解質として、リチウムイオン導電性を有する固体電解質［例えば、７５Ｌｉ２Ｓ・２５Ｐ２Ｓ５などのガラス状物質、Ｌｉ１４ＺｎＧｅ４Ｏ１６などのＬＩＳＩＣＯＮ（Ｌｉ＋  Ｓｕｐｅｒ  Ｉｏｎｉｃ  Ｃｏｎｄｕｃｔｏｒ）］、リチウムイオン導電性を有するポリマー電解質［例えば、上記有機電解質とポリエチレンオキシド（ＰＥＯ）をコンポジット化した物質］などを挙げることができるが、これらに限定されない。本発明では、リチウム空気二次電池で使用される公知のリチウムイオンを通す固体電解質又はリチウムイオンを通すポリマー電解質であれば使用することができる。
【００５２】
（ＩＶ）他の要素
本発明のリチウム空気二次電池は、上記構成要素に加え、セパレータ、電池ケース、金属メッシュ（例えばチタンメッシュ）などの構造部材、その他のリチウム空気二次電池に要求される要素を含むことができる。これらは、従来公知のものを使用することができる。
【実施例】
【００５３】
以下に添付図面を参照して、本発明に係るリチウム空気二次電池についての実施例を詳細に説明する。なお、本発明は下記の実施例に示したものに限定されるものではなく、その要旨を変更しない範囲において適宜変更して実施できるものである。
【００５４】
（実施例１）
先ず、前述した空気極１の電極として用いる三次元網目構造を有する銅（Ｃｕ）共連続多孔体単相を以下のようにして合成した。
【００５５】
市販の５０μｍの厚みを有する銅マンガン（Ｃｕ３０Ｍｎ７０）シートを１．０ｍｏｌ／ｌの硫酸アンモニウム（（ＮＨ４）２ＳＯ４）水溶液に６時間浸漬し、銅（Ｃｕ）共連続多孔体単相を得た。得られた銅（Ｃｕ）共連続多孔体単相は、硫酸アンモニウム（（ＮＨ４）２ＳＯ４）が残留しないように、蒸留水による洗浄を５回繰り返した。得られたシートは、６０℃で一晩乾燥を行い、Ｘ線回折（ＸＲＤ）測定、ＳＥＭ観察、ＢＥＴ比表面積測定を行い、評価した。
【００５６】
デアロイング法で作成した金属は、ＸＲＤ測定より銅（Ｃｕ，ＰＤＦファイルＮｏ．０１−０８５−１２３６）単相であることを確認した。また、ＳＥＭ観察により、平均孔径は２０ｎｍであることを確認した。また、ＢＥＴ法により銅（Ｃｕ）共連続多孔体単相の比表面積を測定したところ、５６ｍ２／ｇであった。
【００５７】
次に、このような銅（Ｃｕ）共連続多孔体単相を空気極として用いたリチウム空気二次電池セルを以下のようにして作製した。
【００５８】
上記のようにして得られた銅（Ｃｕ）共連続多孔体単相を直径２３ｍｍの円形に切り抜き、ガス拡散型の空気極を得た。
【００５９】
次に、図２に示す断面構造を有する円柱形のリチウム空気二次電池セル２００を作製した。図２は、リチウム空気二次電池セルの断面図である。リチウム空気二次電池セルは、露点が−６０℃以下の乾燥空気中で、以下の手順に従って作製した。
【００６０】
上記の方法で調製した空気極１を、ＰＴＦＥで被覆された空気極支持体１０の凹部に配置し、空気極固定用のＰＴＦＥリング８で固定した。なお、空気極１と空気極支持体１０が接触する部分は、電気的接触をとるためにＰＴＦＥ被覆を施さないものとした。また、空気極１と空気との接触する電極の有効面積は２ｃｍ２である。
【００６１】
次に、空気極１の大気が接触する面とは逆の面にリチウム二次電池用のセパレータ５を凹部の底面に配置した。続いて、図２に示すような負極固定用座金７に、負極２である厚さ１５０μｍの４枚の金属リチウム箔（有効面積：２ｃｍ２）を同心円上に重ねて圧着した。負極固定用ＰＴＦＥリング６を、空気極１を設置する凹部と対向する逆の凹部に配置し、中央部に金属リチウムが圧着された負極固定用座金７を更に配置した。続いて、Ｏリング９を、図２に示すように空気極支持体１０の底部に配置した。次いで、セルの内部（正極１と負極２との間）に、有機電解液３である１ｍｏｌ／ｌのリチウムビストリフルオロメタンスルホニルイミド／炭酸プロピレン［（ＣＦ３ＳＯ２）２ＮＬｉ／ＰＣ］溶液を充填し、負極支持体１１を被せて、セル固定用ねじ１２で、セル全体を固定した。
【００６２】
続いて、正極端子４を空気極支持体１０に設置し、負極端子１３を負極支持体１１に設置した。
【００６３】
以上の手順で調製したリチウム空気二次電池セル２００の電池性能を測定した。なお、電池性能の測定試験用に、図２に示す正極端子４及び負極端子１３を用いた。
【００６４】
電池のサイクル試験は、充放電測定システム（Ｂｉｏ  Ｌｏｇｉｃ社製）を用いて、空気極１の有効面積当たりの電流密度で０．１ｍＡ／ｃｍ２を通電し、開回路電圧から電池電圧が、２．０Ｖに低下するまで測定を行った。また、電池の充電試験は、放電時と同じ電流密度で、電池電圧が４．０Ｖに増加するまで行った。電池の充放電試験は、通常の生活環境下で行った。充放電容量は銅（Ｃｕ）共連続多孔体単相からなる空気極１重量当たりの値（ｍＡｈ／ｇ）で表した。
【００６５】
初回の放電及び充電曲線を図３に示す。
【００６６】
図３に示されるように、銅（Ｃｕ）共連続多孔体単相を空気極に用いたときの平均放電電圧は２．８Ｖ、放電容量は６４０ｍＡｈ／ｇであることが分かる。
【００６７】
また、初回の充電容量は、放電容量とほぼ同様の６５０ｍＡｈ／ｇであり、本発明のリチウム空気二次電池は可逆性に優れていることが分かる。
【００６８】
放電容量のサイクル依存性を図４に示すが、本実施例（実施例１）では充放電サイクルを１００回繰り返しても、安定した放電容量（ｍＡｈ／ｇ）が見られた。
【００６９】
また、この充電時の電圧については、図３より、およそ３．７Ｖに平坦部分が見られ、従来の報告より低い値を示すことが分かった。
【００７０】
充放電サイクルを繰り返して充放電電圧の推移を測定した。その結果を以下の表１に示す。本実施例（実施例１）では、充放電において若干の過電圧の増加が見られるが、ほぼ安定した電圧を示すことが分かった。このように、銅（Ｃｕ）共連続多孔体単相は、リチウム空気二次電池の空気極として非常に優れた活性を有していることが分かった。
【００７１】
【表１】
2015230800.tif 000003
【００７２】
（実施例２）
本実施例は、ガス拡散型の空気極として、銅（Ｃｕ）にニッケル（Ｎｉ）を５％（重量％）含有させた金属共連続多孔体を用いた例である。
【００７３】
本実施例で使用する、銅（Ｃｕ）にニッケル（Ｎｉ）を５％（重量％）含有させた金属共連続多孔体（銅（Ｃｕ）−ニッケル（Ｎｉ）共連続多孔体）は、実施例１に示した最初のプロセスの銅マンガン（Ｃｕ３０Ｍｎ７０）シートをニッケル銅マンガン（Ｎｉ１。６Ｃｕ２８。４Ｍｎ７０）シートにすることで作製した。電極及び電池の作製法、並びに電池の評価法は、実施例１と同様である。ＳＥＭ観察により、平均孔径は１８ｎｍであることを確認した。また、ＢＥＴ比表面積は４７ｍ２／ｇであった。
【００７４】
上記のようにして調製した銅（Ｃｕ）−ニッケル（Ｎｉ）共連続多孔体を空気極１として用いたリチウム空気電池の放電容量及び充放電電圧のサイクル依存性を図４及び表１に示す。
【００７５】
図４に示すように本実施例（実施例２）の放電容量は、初回で６２０ｍＡｈ／ｇを示し、実施例１のような銅（Ｃｕ）共連続多孔体単相とほぼ同じ値であった。また、サイクル性能も、実施例１の銅（Ｃｕ）共連続多孔体単相とほぼ同等の挙動を示すことが分かった。
【００７６】
表１に示すように、充放電電圧も、実施例１と比べほぼ同等の性能を示した。これらの結果から、本実施例のリチウム空気二次電池も安定に作動することが確認できた。
【００７７】
上記のように、実施例１のような銅（Ｃｕ）共連続多孔体単相とほぼ同等の性能を示したが、耐腐食性の向上による電池の性能の更なる改善のために、ニッケル（Ｎｉ）の含有量を、実施例３〜４で更に検討する。
【００７８】
（実施例３）
本実施例は、ガス拡散型の空気極として、銅（Ｃｕ）に、ニッケル（Ｎｉ）を６０％（重量％）含有させた金属共連続多孔体を用いた例である。
【００７９】
本実施例で使用する銅（Ｃｕ）−ニッケル（Ｎｉ）共連続多孔体（銅（Ｃｕ）にニッケル（Ｎｉ）を６０％（重量％）含有させたもの）は、実施例１に示した最初のプロセスのニッケルマンガン（Ｎｉ３０Ｍｎ７０）シートをニッケル銅マンガン（Ｎｉ１８。６Ｃｕ１１。４Ｍｎ７０）シートにすることで作製した。電極及び電池の作製法、並びに電池の評価法は、実施例１と同様である。ＳＥＭ観察により、平均孔径は１０ｎｍであることを確認した。ＢＥＴ比表面積は３０ｍ２／ｇであった。
【００８０】
上記のように調製した銅（Ｃｕ）−ニッケル（Ｎｉ）共連続多孔体を空気極１として用いたリチウム空気二次電池の放電容量及び充放電電圧のサイクル依存性を図４及び表１に示す。
【００８１】
図４に示すように本実施例（実施例３）の放電容量は、初回で４８０ｍＡｈ／ｇを示し、実施例１のような銅（Ｃｕ）共連続多孔体単相、及び、実施例２の銅（Ｃｕ）−ニッケル（Ｎｉ）共連続多孔体（銅（Ｃｕ）にニッケル（Ｎｉ）を５％（重量％）含有させたもの）より初回の放電容量が低下する。また、表１に示すように、充放電電圧に関して、初期のサイクルでは、実施例１及び実施例２よりも過電圧が大きいことが分かった。しかしながら、サイクル性能に関して、実施例１及び実施例２の金属共連続多孔体を用いたリチウム空気二次電池より安定した挙動を示すことが分かった。
【００８２】
上記のような特性の向上は、ニッケル（Ｎｉ）を実施例２に比べ、多く含有したことによって不動態膜が形成され、空気極の耐腐食性が向上し、サイクルを繰り返しても空気極が劣化しなかったことに起因すると考えられる。そして、実施例１及び実施例２に比べ、初回の放電容量が低下したのは、不動態膜が十分に形成されたことにより、金属共連続多孔体を作製する際に、多孔質化が進まず、空気極の多孔質表面の有効な反応部位が減少したためであると考えられる。
【００８３】
（実施例４）
本実施例は、ガス拡散型の空気極として、銅（Ｃｕ）にニッケル（Ｎｉ）を３０％（重量％）含有させた金属共連続多孔体を用いた例である。
【００８４】
本実施例で使用する銅（Ｃｕ）−ニッケル（Ｎｉ）共連続多孔体（銅（Ｃｕ）にニッケル（Ｎｉ）を３０％（重量％）含有させたもの）は、実施例１に示した最初のプロセスのニッケルマンガン（Ｎｉ３０Ｍｎ７０）シートをニッケルクロム鉄マンガン（Ｎｉ９。５Ｃｕ２０。５Ｍｎ７０）シートにすることで作製した。電極及び電池の作製法、並びに電池の評価法は、実施例１と同様である。ＳＥＭ観察により、平均孔径は１８ｎｍであることを確認した。ＢＥＴ比表面積は４３ｍ２／ｇであった。
【００８５】
上記のように調製した銅（Ｃｕ）−ニッケル（Ｎｉ）共連続多孔体を空気極１として用いたリチウム空気電池の放電容量及び充放電電圧のサイクル依存性を図４及び表１に示す。
【００８６】
図４に示すように、本実施例（実施例４）の放電容量は、初回で５７０ｍＡｈ／ｇを示し、実施例１のような銅（Ｃｕ）共連続多孔体単相、及び実施例２のような銅（Ｃｕ）−ニッケル（Ｎｉ）共連続多孔体（銅（Ｃｕ）にニッケル（Ｎｉ）を５％（重量％）含有させたもの）とほぼ同じ値であった。
【００８７】
また、表１に示すように、充放電電圧も、サイクルを繰り返した際に、実施例１及び実施例２と同様であった。しかしながら、サイクル性能は、実施例１及び実施例２のような金属共連続多孔体より安定した挙動を示すことが分かった。
【００８８】
本実施例のように特性が向上したのは、銅（Ｃｕ）を含有する金属共連続多孔体にニッケル（Ｎｉ）を適量含有させたことにより、実施例２より耐腐食性が向上したと同時に、空気極の多孔質表面の有効な反応部位が、実施例３より高表面積で存在していることに起因すると考えられる。
【００８９】
（実施例５）
本実施例は、ガス拡散型の空気極として、銅（Ｃｕ）にニッケル（Ｎｉ）を３０％（重量％）含有させた金属共連続多孔体に金（Ａｕ）で表面修飾した金属共連続多孔体を用いた例である。
【００９０】
本実施例で使用する金（Ａｕ）を表面修飾した銅（Ｃｕ）−ニッケル（Ｎｉ）共連続多孔体（銅（Ｃｕ）にニッケル（Ｎｉ）を３０％（重量％）含有させ、金（Ａｕ）で表面修飾したもの）は、実施例４に示したプロセスに従って調製した銅（Ｃｕ）−ニッケル（Ｎｉ）共連続多孔体（銅（Ｃｕ）にニッケル（Ｎｉ）を３０％（重量％）含有させたもの）を、当該プロセスに続いて、金イオン溶液に浸漬することにより調製した。金イオン溶液は、０．０００１ｍｏｌ／ｌのテトラクロロ金（ＩＩＩ）酸（ＨＡｕＣｌ４）水溶液に１６．１ｇ／ｌのポリビニルピロリドン（ＰＶＰ）を溶かした混合液を使用した。浸漬処理の具体的手順では、前記混合溶液に、実施例４と同様のプロセスで得た金属共連続多孔体を３０分間浸漬し、次いで、蒸留水による洗浄を５回繰り返した。電極及び電池の作製法、並びに電池の評価法は、実施例１と同様である。ＳＥＭ観察により、平均孔径は１９ｎｍであることを確認した。ＢＥＴ比表面積は４２ｍ２／ｇであった。また、本実施例５の金属共連続多孔体においてＴＥＭ観察を行ったところ、銅（Ｃｕ）−ニッケル（Ｎｉ）共連続多孔体（銅（Ｃｕ）にニッケル（Ｎｉ）を３０％（重量％）含有させたもの）の表面に金（Ａｕ）が平均３ｎｍ堆積していることを確認した。
【００９１】
金（Ａｕ）を表面修飾した、銅（Ｃｕ）−ニッケル（Ｎｉ）共連続多孔体（銅（Ｃｕ）にニッケル（Ｎｉ）を３０％（重量％）含有させ、金（Ａｕ）で表面修飾したもの）を空気極１として用いたリチウム空気電池の放電容量及び充放電電圧のサイクル依存性を図４及び表１に示す。
【００９２】
図４に示すように本実施例（実施例５）の放電容量は、初回で７００ｍＡｈ／ｇを示し、実施例１〜４のような、金で表面修飾していない銅（Ｃｕ）を含有する金属共連続多孔体よりも大きい値であった。また、サイクルを繰り返しても、本実施例の金属共連続多孔体は安定した挙動を示すことが分かった。
【００９３】
また、表１に示すように充放電電圧も、実施例１〜４の場合よりも過電圧の減少が見られ、充放電のエネルギー効率が改善された。また、充放電電圧も、サイクルを繰り返しても顕著な過電圧の増加は見られず、本実施例のリチウム空気二次電池が安定に作動することを確認した。
【００９４】
本実施例のような特性の向上は、非常に大きな活性を有する金（Ａｕ）を、電極（空気極）である金属共連続多孔体の表面へ被覆物質として用いることにより、酸素還元（放電）及び酸素発生（充電）の両反応がスムーズに行われたためであると考えられる。
【００９５】
（比較例１）
本比較例は、空気極の電極触媒として公知であるカーボン（ケッチェンブラック）とコバルト酸化物（Ｃｏ３Ｏ４）からなる触媒を含む空気極を用いた例である。この空気極を含むリチウム空気二次電池セルを以下のようにして作製した。
【００９６】
コバルト酸化物（Ｃｏ３Ｏ４）粉末、ケッチェンブラック粉末及びポリテトラフルオロエチレン（ＰＴＦＥ）粉末を５０：３０：２０の重量比で、らいかい機を用いて十分に粉砕混合し、ロール成形して、シート状電極（厚さ：０．５ｍｍ）を作製した。このシート状電極を直径２３ｍｍの円形に切り抜き、チタンメッシュ上にプレスすることにより、ガス拡散型の空気極を得た。また、コバルト酸化物（Ｃｏ３Ｏ４）は市販試薬（Ｓｉｇｍａ−Ａｌｄｒｉｃｈ社製）を用いた。電池のサイクル試験の条件は、実施例１と同様である。
【００９７】
本比較例に係るリチウム空気二次電池の放電容量に関するサイクル性能を、実施例１〜５の結果とともに図４に示す。
【００９８】
図４に示すように、本比較例１では初回放電容量は約５００ｍＡｈ／ｇと、実施例１よりも大きな値を示した。しかしながら、充放電サイクルを繰り返すと、実施例１とは異なり放電容量の極端な減少が見られ、２０サイクル後の容量維持率は初期の約２０％であった。
【００９９】
また、充放電電圧のサイクル依存性を実施例１〜５の結果とともに、表１に示した。
【０１００】
表１からも分かるように本比較例１による充電電圧は、実施例１〜５よりも明らかに高い値であるとともに、サイクルを繰り返すと明らかに過電圧が増加し、２０回目でサイクルの実施は困難となった。
【０１０１】
以上の結果より、本発明の金属共連続多孔体は、空気極として、公知の材料よりも、容量及び電圧に関してサイクル特性に優れており、リチウム空気二次電池用空気極として有効であることが確認された。
【０１０２】
（比較例２）
本比較例は、ガス核酸型の空気極として、銅（Ｃｕ）にニッケル（Ｎｉ）を１％（重量％）含有させた金属共連続多孔体を用いた例である。
【０１０３】
本比較例で使用するニッケル（Ｎｉ）を１％（重量％）含有した銅（Ｃｕ）−ニッケル（Ｎｉ）共連続多孔体（銅（Ｃｕ）にニッケル（Ｎｉ）を１％（重量％）含有させたもの）は、実施例１に示した最初のプロセスの銅マンガン（Ｃｕ３０Ｍｎ７０）シートをニッケル銅マンガン（Ｎｉ０．３２Ｃｕ２９．６８Ｍｎ７０）シートにすることで作製した。電極や電池の作製法及び評価法は、実施例１と同様である。ＳＥＭ観察により、平均孔径１８ｎｍであることを確認した。ＢＥＴ比表面積は５８ｍ２／ｇであった。
【０１０４】
上記のように調製した銅（Ｃｕ）−ニッケル（Ｎｉ）共連続多孔体を空気極１として用いたリチウム空気電池の放電容量及び充放電電圧のサイクル依存性を図４及び表１に示す。
【０１０５】
図４に示すように、本比較例（比較例２）の放電容量は、初回で６５０ｍＡｈ／ｇを示し、実施例１のような銅（Ｃｕ）共連続多孔体単相とほぼ同じ値であった。しかし、サイクル性能は、実施例１のような銅（Ｃｕ）共連続多孔体単相に比べて低下することが分かった。
【０１０６】
また、表１に示すように、充放電電圧についても、サイクルを繰り返した際に、実施例１と比べて過電圧が増加することが確認された。
【０１０７】
上記のように初期サイクルでは、実施例１のような銅（Ｃｕ）共連続多孔体単相とほぼ同等の性能を示したが、サイクルを繰り返した際に実施例１に比べて過電圧が増加した。これは、サイクロ繰り返すことで、空気極が劣化したためと考えられる。この原因は、本比較例で使用した金属共連続多孔体におけるニッケル（Ｎｉ）の含有量が不十分であり、不動態膜が形成されなかったためと考えられる。そのため、充放電を繰り返した際に、ニッケル（Ｎｉ）が電解液へ溶出して、空気極が劣化したと考えられる。
【０１０８】
そのため、ニッケル（Ｎｉ）は、金属共連続多孔体に不動態膜が形成される量まで、含有させる必要があることが確認された。
【０１０９】
（比較例３）
本比較例は、ガス拡散型の空気極として、銅（Ｃｕ）にニッケル（Ｎｉ）を８０％（重量％）含有させた金属共連続多孔体を用いた例である。
【０１１０】
本比較例で使用するニッケル（Ｎｉ）を８０％（重量％）含有した銅（Ｃｕ）−ニッケル（Ｎｉ）共連続多孔体（銅（Ｃｕ）にニッケル（Ｎｉ）を８０％（重量％）含有させたもの）は、実施例１に示した最初のプロセスの銅マンガン（Ｃｕ３０Ｍｎ７０）シートをニッケル銅マンガン（Ｎｉ２５．３Ｃｕ４．７Ｍｎ７０）シートにすることで作製した。電極や電池の作製法及び評価法は、実施例１と同様である。ＳＥＭ観察により、平均孔径１１ｎｍであることを確認した。ＢＥＴ比表面積は１０ｍ２／ｇであった。
【０１１１】
上記のように調製した、銅（Ｃｕ）にニッケル（Ｎｉ）を８０％（重量％）含有させた銅（Ｃｕ）−ニッケル（Ｎｉ）共連続多孔体を空気極１として用いたリチウム空気電池の放電容量及び充放電電圧のサイクル依存性を図４及び表１に示す。
【０１１２】
図４に示すように本比較例（比較例３）の放電容量は、初回で１１０ｍＡｈ／ｇを示し、実施例１のような銅（Ｃｕ）共連続多孔体単相と比べて大幅に放電容量が減少した。
【０１１３】
上記のような特性は、金属共連続多孔体がニッケル（Ｎｉ）を多量に含有したことにより、金属共連続多孔体の多孔質化が進まず、空気極の多孔質表面の有効な反応部位が減少したためであると考えられる。
【０１１４】
以上の結果から、ＢＥＴ比表面積が３０ｍ２／ｇ以上になるように、金属共連続多孔体中のニッケル（Ｎｉ）含有量を調整する必要があることが分かった。
【産業上の利用可能性】
【０１１５】
空気極として三次元網目構造を有する銅（Ｃｕ）を含有する金属共連続多孔体を用いることにより、充放電サイクル性能に優れたリチウム空気二次電池を作製することができ、様々な電子機器の駆動源として有効利用することができる。
【符号の説明】
【０１１６】
１    空気極（正極）
２    負極
３    有機電解液
４    空気極端子
５    セパレータ
６    負極固定用リング（ＰＴＦＥリング）
７    負極固定用座金
８    正極固定用リング（ＰＴＦＥリング）
９    Ｏリング
１０    正極支持体（ＰＴＦＥ被覆）
１１    負極支持体
１２    セル固定ねじ（ＰＴＦＥ被覆）
１３    負極端子
１００    リチウム空気二次電池
２００    リチウム空気二次電池セル
【図３】
2015230800.tif 000004
【図４】
2015230800.tif 000005
【図１】
2015230800.tif 000006
【図２】
2015230800.tif 000007